(57)【要約】【課題】熱サイクルを加えても水素分離層に剥離・亀裂等の欠陥が発生し難く、高温条件下での使用や長期間使用に好適な水素分離体を提供する。【解決手段】その一の表面５から他の表面まで連通する多数の細孔を有するセラミックスを主成分としてなる多孔質基体２と、多孔質基体２に配設された水素選択透過性金属からなる水素分離層３とを備えた水素分離体１である。水素分離層３が、多孔質基体２の一の表面５に、電子伝導性セラミックスからなる中間層１０を介在させた状態で配設されてなるものである。【選択図】図１
2006181568.tif 000002
【特許請求の範囲】
【請求項１】
その一の表面から他の表面まで連通する多数の細孔を有するセラミックスを主成分としてなる多孔質基体と、前記多孔質基体に配設された水素選択透過性金属からなる水素分離層とを備えた水素分離体であって、
前記水素分離層が、前記多孔質基体の前記一の表面に、電子伝導性セラミックスからなる中間層を介在させた状態で配設されてなる水素分離体。
【請求項２】
前記電子伝導性セラミックスが、窒化チタン（ＴｉＮ）、窒化ジルコニウム（ＺｒＮ）、インジウム−スズ酸化物（Ｉｎ2Ｏ3・Ｓｎ）、酸化亜鉛（ＺｎＯ）、及びチタン酸化物（ＴｉＯx（０＜ｘ＜２））からなる群より選択される少なくとも一種である請求項１に記載の水素分離体。
【請求項３】
前記セラミックスが、アルミナ、シリカ、シリカ−アルミナ、ムライト、コージェライト、及びジルコニアからなる群より選択される少なくとも一種である請求項１又は２に記載の水素分離体。
【請求項４】
前記水素選択透過性金属が、パラジウム（Ｐｄ）又はパラジウム（Ｐｄ）を含有する合金である請求項１〜３のいずれか一項に記載の水素分離体。
【請求項５】
前記水素分離層の厚みが、１〜５μｍである請求項１〜４のいずれか一項に記載の水素分離体。
【請求項６】
前記中間層の表面に、不活性雰囲気下又は真空条件下で酸化防止層が更に配設され、前記酸化防止層を介した状態で前記水素分離層が配設されてなる請求項１〜５のいずれか一項に記載の水素分離体。
【請求項７】
前記酸化防止層が、パラジウム（Ｐｄ）、白金（Ｐｔ）、銀（Ａｇ）、及び金（Ａｕ）からなる群より選択される少なくとも一種の金属からなる層である請求項６に記載の水素分離体。
【請求項８】
その一の表面から他の表面まで連通する多数の細孔を有するセラミックスを主成分としてなる多孔質基体と、前記多孔質基体に配設された水素選択透過性金属からなる水素分離層とを備えた水素分離体の製造方法であって、
前記多孔質基体の前記一の表面に、電子伝導性セラミックスからなる中間層を配設し、配設された前記中間層の表面に、前記水素分離層を配設することを含む水素分離体の製造方法。
【請求項９】
前記電子伝導性セラミックスが、窒化チタン（ＴｉＮ）、窒化ジルコニウム（ＺｒＮ）、インジウム−スズ酸化物（Ｉｎ2Ｏ3・Ｓｎ）、酸化亜鉛（ＺｎＯ）、及びチタン酸化物（ＴｉＯx（０＜ｘ＜２））からなる群より選択される少なくとも一種である請求項８に記載の水素分離体の製造方法。
【請求項１０】
前記セラミックスが、アルミナ、シリカ、シリカ−アルミナ、ムライト、コージェライト、及びジルコニアからなる群より選択される少なくとも一種である請求項８又は９に記載の水素分離体の製造方法。
【請求項１１】
前記水素選択透過性金属が、パラジウム（Ｐｄ）又はパラジウム（Ｐｄ）を含有する合金である請求項８〜１０のいずれか一項に記載の水素分離体の製造方法。
【請求項１２】
前記水素分離層の厚みが、１〜５μｍである請求項８〜１１のいずれか一項に記載の水素分離体の製造方法。
【請求項１３】
前記中間層の表面に、不活性雰囲気下又は真空条件下で酸化防止層を更に配設し、前記酸化防止層を介した状態で前記水素分離層を配設する請求項８〜１２のいずれか一項に記載の水素分離体の製造方法。
【請求項１４】
前記酸化防止層が、パラジウム（Ｐｄ）、白金（Ｐｔ）、銀（Ａｇ）、及び金（Ａｕ）からなる群より選択される少なくとも一種の金属からなる層である請求項１３に記載の水素分離体の製造方法。
【発明の詳細な説明】
【技術分野】
【０００１】
本発明は水素分離体に関し、更に詳しくは、高温条件下での使用や長期間使用に好適な水素分離体、及びその製造方法に関する。
【背景技術】
【０００２】
従来、水蒸気改質ガス等の水素を含有するガスから水素のみを選択的に取り出すために、セラミックス多孔質基体にパラジウム等からなる水素分離層を配設した水素分離体が使用されている。水素分離体は、高温において水素のみを分離するために使用されることがある。従って、水素分離体は、高温又は昇降温が繰り返される環境において高い気密性を有することが要求される。
【０００３】
従来の水素分離体は、図２に示すように、多孔質基体１２と、この多孔質基体１２の一の表面１５上に配設された水素分離層１３とを備えた構造を有するものである。なお、多孔質基体１２は、その一の表面１５から他の表面（図示せず）まで連通する多数の細孔を有するものであり、セラミックス等の材料により構成されている。図２に示すような構造の水素分離体１１を製造するに際して水素分離層１３を配設する方法としては、例えば多孔質基体１２の一の表面１５上に、水素分離層１３となるパラジウムをメッキ等する方法を挙げることができる（例えば、特許文献１〜３参照）。
【０００４】
但し、セラミックスからなる多孔質基体上にパラジウムを直接配設した場合、パラジウムと多孔質基体との濡れ性が良好ではないという問題がある。このため、得られた水素分離体について昇降温が繰り返され、熱サイクルが加えられると、パラジウムが多孔質基体から剥離したり、パラジウムに欠陥が発生したりして、気密性が低下する場合がある。また、パラジウムを多孔質基体に配設した後に銀等をパラジウムの表面に配設し、その後に加熱することにより、パラジウムと銀等との合金を多孔質基体に配設して水素分離層を形成する場合には、この合金からなる水素分離層が多孔質基体から更に剥離し易くなるという問題がある。
【特許文献１】特開平３−１４６１２２号公報
【特許文献２】特許第３２１３４３０号公報
【特許文献３】特開昭６２−２７３０３０号公報
【発明の開示】
【発明が解決しようとする課題】
【０００５】
本発明は、このような従来技術の有する問題点に鑑みてなされたものであり、その課題とするところは、熱サイクルを加えても水素分離層に剥離・亀裂等の欠陥が発生し難く、高温条件下での使用や長期間使用に好適な水素分離体、及びその製造方法を提供することにある。
【課題を解決するための手段】
【０００６】
本発明者らは上記課題を達成すべく鋭意検討した結果、多孔質基体と水素分離層との間に、多孔質基体と水素分離層のいずれにも高い親和性を有する電子伝導性セラミックスからなる中間層を介在させることによって、上記課題を達成することが可能であることを見出し、本発明を完成するに至った。
【０００７】
即ち、本発明によれば、以下に示す水素分離体、及びその製造方法が提供される。
【０００８】
［１］その一の表面から他の表面まで連通する多数の細孔を有するセラミックスを主成分としてなる多孔質基体と、前記多孔質基体に配設された水素選択透過性金属からなる水素分離層とを備えた水素分離体であって、前記水素分離層が、前記多孔質基体の前記一の表面に、電子伝導性セラミックスからなる中間層を介在させた状態で配設されてなる水素分離体。
【０００９】
［２］前記電子伝導性セラミックスが、窒化チタン（ＴｉＮ）、窒化ジルコニウム（ＺｒＮ）、インジウム−スズ酸化物（Ｉｎ2Ｏ3・Ｓｎ）、酸化亜鉛（ＺｎＯ）、及びチタン酸化物（ＴｉＯx（０＜ｘ＜２））からなる群より選択される少なくとも一種である前記［１］に記載の水素分離体。
【００１０】
［３］前記セラミックスが、アルミナ、シリカ、シリカ−アルミナ、ムライト、コージェライト、及びジルコニアからなる群より選択される少なくとも一種である前記［１］又は［２］に記載の水素分離体。
【００１１】
［４］前記水素選択透過性金属が、パラジウム（Ｐｄ）又はパラジウム（Ｐｄ）を含有する合金である前記［１］〜［３］のいずれかに記載の水素分離体。
【００１２】
［５］前記水素分離層の厚みが、１〜５μｍである前記［１］〜［４］のいずれかに記載の水素分離体。
【００１３】
［６］前記中間層の表面に、不活性雰囲気下又は真空条件下で酸化防止層が更に配設され、前記酸化防止層を介した状態で前記水素分離層が配設されてなる前記［１］〜［５］のいずれかに記載の水素分離体。
【００１４】
［７］前記酸化防止層が、パラジウム（Ｐｄ）、白金（Ｐｔ）、銀（Ａｇ）、及び金（Ａｕ）からなる群より選択される少なくとも一種の金属からなる層である前記［６］に記載の水素分離体。
【００１５】
［８］その一の表面から他の表面まで連通する多数の細孔を有するセラミックスを主成分としてなる多孔質基体と、前記多孔質基体に配設された水素選択透過性金属からなる水素分離層とを備えた水素分離体の製造方法であって、前記多孔質基体の前記一の表面に、電子伝導性セラミックスからなる中間層を配設し、配設された前記中間層の表面に、前記水素分離層を配設することを含む水素分離体の製造方法。
【００１６】
［９］前記電子伝導性セラミックスが、窒化チタン（ＴｉＮ）、窒化ジルコニウム（ＺｒＮ）、インジウム−スズ酸化物（Ｉｎ2Ｏ3・Ｓｎ）、酸化亜鉛（ＺｎＯ）、及びチタン酸化物（ＴｉＯx（０＜ｘ＜２））からなる群より選択される少なくとも一種である前記［８］に記載の水素分離体の製造方法。
【００１７】
［１０］前記セラミックスが、アルミナ、シリカ、シリカ−アルミナ、ムライト、コージェライト、及びジルコニアからなる群より選択される少なくとも一種である前記［８］又は［９］に記載の水素分離体の製造方法。
【００１８】
［１１］前記水素選択透過性金属が、パラジウム（Ｐｄ）又はパラジウム（Ｐｄ）を含有する合金である前記［８］〜［１０］のいずれかに記載の水素分離体の製造方法。
【００１９】
［１２］前記水素分離層の厚みが、１〜５μｍである前記［８］〜［１１］のいずれかに記載の水素分離体の製造方法。
【００２０】
［１３］前記中間層の表面に、不活性雰囲気下又は真空条件下で酸化防止層を配設し、前記酸化防止層を介した状態で前記水素分離層を配設する前記［８］〜［１２］のいずれかに記載の水素分離体の製造方法。
【００２１】
［１４］前記酸化防止層が、パラジウム（Ｐｄ）、白金（Ｐｔ）、銀（Ａｇ）、及び金（Ａｕ）からなる群より選択される少なくとも一種の金属からなる層である［１３］に記載の水素分離体の製造方法。
【発明の効果】
【００２２】
本発明の水素分離体は、熱サイクルを加えても水素分離層に剥離・亀裂等の欠陥が発生し難く、高温条件下での使用や長期間使用に好適であるといった効果を奏するものである。また、本発明の水素分離体の製造方法によれば、熱サイクルを加えても水素分離層に剥離・亀裂等の欠陥が発生し難く、高温条件下での使用や長期間使用に好適な水素分離体を容易に製造することができる。
【発明を実施するための最良の形態】
【００２３】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２４】
図１は、本発明の水素分離体の一実施形態を示す断面図である。図１に示すように、本実施形態の水素分離体１は、その一の表面５から他の表面（図示せず）まで連通する多数の細孔を有する多孔質基体２と、多孔質基体２に配設された水素分離層３とを備えている。この多孔質基体２は、セラミックスを主成分としてなるものである。また、水素分離層３は、水素選択透過性金属からなる層であり、一の表面５の側、又は他の表面の側から流入する水素を含む気体（被処理ガス）のうち水素だけを選択的に透過させて他の表面の側、又は一の表面５の側から流出させることが可能な層である。即ち、水素分離体１を用いて被処理ガスから水素を分離する場合には、被処理ガスを、一の表面５の側から流入させて他の表面の側から流出させてもよいし、他の表面の側から流入させて一の表面５の側から流出させてもよい。
【００２５】
本実施形態の水素分離体１は、水素分離層３が、多孔質基体２の一の表面５に中間層１０を介在させた状態で配設されている。この中間層１０は、電子伝導性セラミックスからなる層であり、他の表面の側、又は一の表面５の側からの水素の流出を妨げることがない層である。中間層１０を構成する電子伝導性セラミックスの具体例としては、窒化チタン（ＴｉＮ）、窒化ジルコニウム（ＺｒＮ）、インジウム−スズ酸化物（Ｉｎ2Ｏ3・Ｓｎ）（以下、「ＩＴＯ」ともいう）、酸化亜鉛（ＺｎＯ）、及びチタン酸化物（ＴｉＯｘ（０＜ｘ＜２））からなる群より選択される少なくとも一種を挙げることができる。電子伝導性セラミックスは、電子伝導性を有するものであることから、水素選択透過性金属（即ち、金属成分）からなる水素分離層３と馴染み易く良好な濡れ性を示す材料である。また、電子伝導性セラミックスはセラミックスの一種であることから、セラミックスを主成分としてなる多孔質基体とも馴染み易く良好な濡れ性を示す材料でもある。従って、本実施形態の水素分離体１は、電子伝導性セラミックスからなる層を、水素分離層３と多孔質基体２との間に中間層１０として介在させているため、水素分離層３と多孔質基体２との間の接着性が、両者の直接的な接触による場合よりも向上している。このため、本実施形態の水素分離体１は、熱サイクルを加えても水素分離層３に剥離・亀裂等の欠陥が発生し難く、高温条件下での使用や長期間使用に好適なものである。
【００２６】
水素分離体１を構成する多孔質基体２は、セラミックスを主成分としてなるものであるため、耐熱性、耐食性等に優れ、水素分離体１の機械的強度を高めることができる。セラミックスの種類としては特に限定されるものではなく、水素分離体として一般的に使用されるセラミックスのいずれでも採用することができる。例えば、アルミナ、シリカ、シリカ−アルミナ、ムライト、コージェライト、及びジルコニアからなる群より選択される少なくとも一種を挙げることができる。なお、セラミックス以外の成分として、不可避的に含有される成分や、通常添加されるような成分を少量含有してもよい。
【００２７】
多孔質基体２は、三次元状に連続した多数の微細な細孔を有するものである。この細孔の孔径は、０．００３〜２μｍであることが好ましく、０．１〜１μｍであることが更に好ましい。孔径が０．００３μｍ未満であると、ガスが通過するときの抵抗が大きくなることがある。一方、孔径が２μｍ超であると、水素分離体１を製造するに際して水素分離層３を配設するときに、水素選択透過性金属により細孔を閉塞し難くなり、気密性が低下することがある。
【００２８】
また、多孔質基体２の細孔は、その孔径が揃っていることが好ましい。このことにより、水素分離層３を配設するときに、水素選択透過性金属によって閉塞されない細孔が生じて気密性が低下してしまう問題を回避できる。
【００２９】
水素分離層３を構成する水素選択透過性金属は、水素を選択的に透過させることができるものであれば特に限定されるものではない。具体的にはパラジウム（Ｐｄ）又はパラジウム（Ｐｄ）を含有する合金が好ましい。パラジウム（Ｐｄ）は水素だけを選択的に効率よく透過させることができるために好ましい。パラジウム（Ｐｄ）を含有する合金としては、パラジウム（Ｐｄ）と銀（Ａｇ）との合金やパラジウム（Ｐｄ）と銅（Ｃｕ）との合金が好ましい。パラジウム（Ｐｄ）と銀（Ａｇ）や銅（Ｃｕ）とを合金化することにより、パラジウム（Ｐｄ）の水素脆化が防止され、高温時における水素の分離効率が向上する。
【００３０】
水素分離層３の厚みは、１〜５μｍであることが好ましい。水素分離層３の厚みが１μｍ未満であると、水素分離層３に欠陥が生じ易くなることがあり、５μｍ超であると、水素分離層３による水素の分離の分離効率が低下することがある。
【００３１】
また、中間層１０の厚みは、０．００５〜１μｍであることが好ましく、０．０１〜０．５μｍであることが更に好ましい。中間層１０の厚みが０．００５μｍ未満であると、水素分離層３と多孔質基体２との間の接着性を向上させる効果が低下することがあり、１μｍ超であると、多孔質基体２の細孔を塞ぐことがある。なお、中間層１０は、多孔質基体２の細孔を塞がないように留意しつつ、多孔質基体２の一の表面５を覆うことが好ましい。このことにより、水素分離層３を透過した水素が、多孔質基体２の細孔を通過して、多孔質基体２の他の表面の側から流出することが容易となる。
【００３２】
次に、本発明の水素分離体の製造方法の一実施形態について、図面を参照しながら説明する。図３は、多孔質基体に中間層を配設した状態の一例を模式的に示す断面図である。本実施形態の水素分離体の製造方法では、図３に示すように、先ず、セラミックスを主成分としてなる多孔質基体２の一の表面５に、電子伝導性セラミックスからなる中間層１０を配設する。次いで、この配設された中間層１０の表面に、水素選択透過性金属からなる水素分離層をメッキ処理することにより配設すれば、図１に示すような水素分離体１を得ることができる。
【００３３】
多孔質基体２の一の表面５に、電子伝導性セラミックス（例えば、窒化チタン（ＴｉＮ））からなる中間層１０を配設する方法は特に限定されるものではないが、スパッタリング、化学気相堆積（ＣＶＤ）、又はイオンプレーティング等の方法により多孔質基体２の一の表面５に中間層１０を形成・配設することが好ましい。これらの方法によれば、中間層１０を、一の表面５の全体に所望とする厚みで均一に配設することができる。
【００３４】
なお、中間層１０が酸化されることによって変質する可能性のある場合には、中間層１０を配設した後、中間層１０の表面に、更に酸化防止層を配設し、配設されたこの酸化防止層を介した状態で水素分離層３を配設することが望ましい。この酸化防止層を構成する金属としては、酸化されにくい貴金属が好ましい。具体的には、パラジウム（Ｐｄ）、白金（Ｐｔ）、銀（Ａｇ）、及び金（Ａｕ）からなる群より選択される少なくとも一種の金属が好ましい。
【００３５】
中間層１０の表面に水素分離層３をメッキ処理することにより配設するには、例えば、化学メッキを採用することが好ましい。化学メッキにより中間層１０の表面にパラジウム（Ｐｄ）を配設するには、先ず、その一の表面５に中間層１０を配設した多孔質基体２を、活性化金属を含有する溶液に浸漬させることにより、中間層１０の表面に活性化金属を含有する溶液を付着させた後、水洗する。活性化金属としては、２価のパラジウムを含有する化合物を好適に用いることができる。活性化金属を中間層１０の表面に付着させる方法としては、例えば、水素選択透過性金属としてパラジウム（Ｐｄ）を用いる場合、多孔質基体２を塩化パラジウムの塩酸水溶液と塩化錫の塩酸水溶液に交互に浸漬させることが好ましい。
【００３６】
活性化金属を中間層１０の表面に付着させた後に、多孔質基体２の中間層１０の側を、水素選択透過性金属（例えば、パラジウム（Ｐｄ））と還元剤とを含有するメッキ溶液に浸漬させる。これにより、活性化金属を核として、パラジウム（Ｐｄ）が析出し、パラジウム（Ｐｄ）からなる水素分離層３が形成される。還元剤としては、ヒドラジン、ジメチルアミンボラン、ホスフィン酸ナトリウム、ホスホン酸ナトリウム等を挙げることができる。
【００３７】
また、中間層１０の表面に水素分離層３をメッキ処理することにより配設するには、例えば、中間層１０や酸化防止層を電極とした電気メッキ処理を行えばよい。
【００３８】
水素分離層３を構成する水素選択透過性金属として、パラジウム（Ｐｄ）と銀（Ａｇ）との合金を用いる場合には、パラジウム（Ｐｄ）からなる層を中間層１０の表面に化学メッキすることにより配設した後、このパラジウム（Ｐｄ）からなる層の表面に銀（Ａｇ）を更にメッキする。次いで、加熱することにより、パラジウム（Ｐｄ）と銀（Ａｇ）とを相互拡散させれば、パラジウム（Ｐｄ）と銀（Ａｇ）との合金を水素選択透過性金属として用いた水素分離層３を形成することができる。なお、パラジウム（Ｐｄ）からなる層の表面に銀（Ａｇ）をメッキするに際しては、化学メッキをすることや、パラジウム（Ｐｄ）からなる層を電極とし、電気メッキすることが好ましい。この際、用いるパラジウム（Ｐｄ）と銀（Ａｇ）との質量比（Ｐｄ：Ａｇ）が、９０：１０〜７０：３０であることが好ましい。
【実施例】
【００３９】
以下、本発明を実施例に基づいて具体的に説明するが、本発明はこれらの実施例に限定されるものではない。
【００４０】
（実施例１）
多孔質基体として、外径３０ｍｍ、厚さ３ｍｍ、表面の平均細孔径が０．２μｍである円盤形状のα−アルミナ多孔質板を用意した。このα−アルミナ多孔質板の表面に、スパッタリング法によって窒化チタン（ＴｉＮ）からなる厚み１００ｎｍの中間層とパラジウム（Ｐｄ）からなる厚み１００ｎｍの酸化防止層を成膜した。中間層を成膜したα−アルミナ多孔質板を純水で洗浄した後、活性化処理を行った。活性化処理は、α−アルミナ多孔質板を２価のパラジウム（Ｐｄ）イオンを含有する溶液中に浸漬した後、還元処理を行うことによって実施した。活性化処理を行ったα−アルミナ多孔質板を、パラジウム（Ｐｄ）塩、錯化剤、及び還元剤を含有する溶液中に浸漬することによって、中間層の表面に対してパラジウム（Ｐｄ）の無電解メッキを行うことにより、水素分離層を形成して水素分離体（実施例１）を得た。なお、形成されたパラジウム（Ｐｄ）からなる水素分離層の厚みは２μｍであった。
【００４１】
得られた水素分離体について、アルゴン（Ａｒ）ガス中７００℃にて１時間の熱処理を行った（以下、「７００℃熱処理」という）。次いで、（１）窒素（Ｎ2）ガス圧１００ｋＰａにて室温から５００℃まで昇温し、（２）水素（Ｈ2）ガス圧１００ｋＰａ、５００℃にて１時間の熱処理を行い、（３）窒素（Ｎ2）ガス圧１００ｋＰａにて室温まで降温するという（１）〜（３）までの操作を１サイクルとする、５０サイクルの熱処理を行った（以下、「５００℃−５０回熱処理」という）。
【００４２】
パラジウム（Ｐｄ）からなる水素分離層のヘリウム（Ｈｅ）ガス漏洩量を、７００℃熱処理前、７００℃熱処理後、及び５００℃−５０回熱処理後に測定した。ヘリウム（Ｈｅ）ガス漏洩量の測定は、α−アルミナ多孔質基板の水素分離層の側に８００ｋＰａの圧力でヘリウム（Ｈｅ）ガスを導入し、α−アルミナ多孔質基板の他の表面の側に漏洩するヘリウム（Ｈｅ）ガス量を測定することによって行った。ヘリウム（Ｈｅ）ガス漏洩量の変化を表１に示す。
【００４３】
（実施例２）
α−アルミナ多孔質板の表面に、窒化チタン（ＴｉＮ）に代えて、窒化ジルコニウム（ＺｒＮ）からなる厚み１００ｎｍの中間層をスパッタリング法によって成膜したこと以外は、前述の実施例１と同様にして水素分離体（実施例２）を得た。得られた水素分離体について、実施例１の場合と同様の熱処理を行い、ヘリウム（Ｈｅ）ガス漏洩量を測定した。ヘリウム（Ｈｅ）ガス漏洩量の変化を表１に示す。
【００４４】
（実施例３）
α−アルミナ多孔質板の表面に、窒化チタン（ＴｉＮ）に代えて、インジウム−スズ酸化物（ＩＴＯ）からなる厚み１００ｎｍの中間層をスパッタリング法によって成膜し、酸化防止層を成膜せず、水素分離層を直接形成したこと以外は、前述の実施例１と同様にして水素分離体（実施例３）を得た。得られた水素分離体について、実施例１の場合と同様の熱処理を行い、ヘリウム（Ｈｅ）ガス漏洩量を測定した。ヘリウム（Ｈｅ）ガス漏洩量の変化を表１に示す。
【００４５】
（比較例１）
α−アルミナ多孔質板の表面に、窒化チタン（ＴｉＮ）からなる中間層とパラジウム（Ｐｄ）からなる酸化防止層を成膜せず、水素分離層を直接形成したこと以外は、前述の実施例１と同様にして水素分離体（比較例１）を得た。得られた水素分離体について、実施例１の場合と同様の熱処理を行い、ヘリウム（Ｈｅ）ガス漏洩量を測定した。ヘリウム（Ｈｅ）ガス漏洩量の変化を表１に示す。
【００４６】
【表１】
2006181568.tif 000003
【００４７】
表１に示す結果から、実施例１〜３の水素分離体は、比較例１の水素分離体に比して、７００℃熱処理後、及び５００℃−５０回熱処理後の気密性の低下が大幅に抑制されることが判明した。また、中間層として酸化亜鉛（ＺｎＯ）やチタン酸化物（ＴｉＯx（０＜ｘ＜２））を使用した場合にも、実施例１〜３と同様の効果が認められた。
【産業上の利用可能性】
【００４８】
本発明の水素分離体は、水素分離層に亀裂等の欠陥が発生し難く、高温条件下での使用や長期間使用に好適であり、水蒸気改質ガス等の水素を含有するガスから水素のみを選択的に取り出す分離体として有用である。
【図面の簡単な説明】
【００４９】
【図１】本発明の水素分離体の一実施形態を模式的に示す断面図である。
【図２】従来の水素分離体の一実施形態を模式的に示す断面図である。
【図３】多孔質基体に中間層を配設した状態の一例を模式的に示す断面図である。
【符号の説明】
【００５０】
１，１１…水素分離体、２，１２…多孔質基体、３，１３…水素分離層、５，１５…一の表面、１０…中間層。
【図１】
2006181568.tif 000004
【図２】
2006181568.tif 000005
【図３】
2006181568.tif 000006